Patent EP-2346919-A2 (EP)
Inventor: ATHEY PHILLIP
IPC: C08G18/18
Filed: 2009-11-09
Abstract: La présente invention concerne un système catalytique pour la trimérisation d’isocyanates, une formule de précurseur, un procédé de trimérisation d’isocyanates, des mousses rigides préparées à partir de ces derniers et un procédé de préparation de ces mousses. Le système catalytique de trimérisation comprend : (a) un cation imidazolium ou imidazolinium; et (b) un anion induisant la formation d’un trimère d’isocyanate; ledit système catalytique de trimérisation possédant une température d’activation de trimérisation inférieure ou égale à 73 °C. La formule de précurseur comprend : (1) au moins 25 pour cent en poids de polyol, sur la base du poids de la formule de précurseur; (2) moins de 15 pour cent en poids dudit système catalytique de trimérisation, sur la base du poids de la formule de précurseur; et (3) facultativement un ou plusieurs tensioactifs, un ou plusieurs ignifuges, de l’eau, un ou plusieurs antioxydants, un ou plusieurs agents d’expansion auxiliaires, un ou plusieurs catalyseurs d’uréthane, un ou plusieurs catalyseurs de trimérisation auxiliaires, ou leurs combinaisons. Le procédé de trimérisation d’isocyanates comprend les étapes consistant à : (1) utiliser un ou plusieurs monomères choisis dans le groupe constitué par un isocyanate, un diisocyanate, un triisocyanatetriisocyanate, un isocyanate oligomèrique, un de leurs sels, et un de leurs mélanges; (2) utiliser ledit système catalytique de trimérisation; (3) trimériser le ou les monomères en présence dudit catalyseur de trimérisation; et (4) former un trimère d’isocyanurate. Le procédé de préparation de la mousse de PIR comprend les étapes consistant à : (1) utiliser un ou plusieurs monomères choisis dans le groupe constitué par un isocyanate, un diisocyanate, un triisocyanatetriisocyanate, un isocyanate oligomèrique, un de leurs sels, et un de leurs mélanges; (2) utiliser un polyol; (3) utiliser ledit système catalytique de trimérisation; et (4) utiliser facultativement un ou plusieurs tensioactifs, un ou plusieurs ignifuges, de l’eau, un ou plusieurs antioxydants, un ou plusieurs agents d’expansion auxiliaires, un ou plusieurs catalyseurs d’uréthane, un ou plusieurs catalyseurs de trimérisation auxiliaires, ou leurs combinaisons; (5) mettre en contact le ou les monomères et ledit polyol, et facultativement le ou les tensioactifs, facultativement le ou les ignifuges, facultativement l’eau, facultativement le ou les antioxydants, facultativement le ou les agents d’expansion auxiliaires, avec ledit système catalytique de trimérisation et facultativement avec le ou les catalyseurs d’uréthane et facultativement avec le ou les catalyseurs de trimérisation auxiliaires; et (6) former ladite mousse rigide à base de polyisocyanurate/polyuréthane. La mousse de PIR comprend le produit issu de la réaction entre un ou plusieurs monomères choisis dans le groupe constitué par un isocyanate, un diisocyanate, un triisocyanatetriisocyanate, un isocyanate oligomèrique, un de leurs sels, et un de leurs mélanges et un polyol en présence d’un système catalytique de trimérisation comprenant un cation imidazolium ou imidazolinium et un anion induisant la formation d’un trimère d’isocyanate, et facultativement un ou plusieurs tensioactifs, facultativement un ou plusieurs ignifuges, facultativement de l’eau, facultativement un ou plusieurs antioxydants, facultativement un ou plusieurs agents d’expansion auxiliaires, facultativement un ou plusieurs catalyseurs d’uréthane supplémentaires et facultativement un ou plusieurs catalyseurs de trimérisation auxiliaires, ou facultativement leurs combinaisons, ledit système catalytique de trimérisation possédant une température d’activation de trimérisation inférieure ou égale à 73 °C et ladite mousse de PIR présentant un rapport de trimère de polyisocyanurate (Abs 1410 /Abs 1595 ) d’au moins 5 à une profondeur de 12 mm par rapport à la surface montante de la mousse rigide, mesuré par spectroscopie ATR-FTIR.